(57)【要約】  成形体の良好な表面外観を維持しながら、ブロー成形性に優れるとともに、低温下における耐衝撃性に優れるポリアミド樹脂組成物を提供する。  ポリアミド樹脂組成物１００質量部中に、ポリアミド（Ａ）を４０〜８５質量部、耐衝撃材（Ｂ）を１０〜２０質量部含むポリアミド樹脂組成物であって、下記応力緩和測定方法で得られた応力σ（ｔ）［Ｐａ］から求められる応力変化率の絶対値｜Δｌｏｇ（σ（ｔ））／Δｔ｜［Ｐａ／ｓ］が経過時間ｔ＝０．１［ｓ］の時に式（１）を満たし、かつ下記応力緩和測定方法で得られた応力σ（ｔ）［Ｐａ］と経過時間ｔ［ｓ］のデータを、ｘ軸を対数軸表記した経過時間ｔ、ｙ軸を対数軸表記した応力σ（ｔ）としてプロットした応力緩和曲線において、式（３）で表される座標Ａ（０．０２、σ（０．０２））と座標Ｂ（４００、σ（４００））とを通る直線のｔ＝０における値である初期応力σ０［Ｐａ］が式（４）を満たすポリアミド樹脂組成物。2019117072.tif 000019［応力緩和測定方法］試料を測定セルに挟み、下記条件で試料を溶融させながらひずみを負荷し停止させた後、経過時間ｔ［ｓ］の応力σ（ｔ）［Ｐａ］を測定した。測定セル：パラレルプレート（Φ２５ｍｍ）、パラレルプレート間距離：１．５ｍｍ、溶融温度条件：２５０℃、負荷ひずみ：１００％
2019117072.tif 000002
【特許請求の範囲】
【請求項１】
ポリアミド樹脂組成物１００質量部中に、ポリアミド（Ａ）を４０〜８５質量部、耐衝撃材（Ｂ）を１０〜２０質量部含むポリアミド樹脂組成物であって、
下記応力緩和測定方法で得られた応力σ（ｔ）［Ｐａ］から求められる応力変化率の絶対値｜Δｌｏｇ（σ（ｔ））／Δｔ｜［Ｐａ／ｓ］が経過時間ｔ＝０．１［ｓ］の時に式（１）を満たし、
かつ下記応力緩和測定方法で得られた応力σ（ｔ）［Ｐａ］と経過時間ｔ［ｓ］のデータを、ｘ軸を対数軸表記した経過時間ｔ、ｙ軸を対数軸表記した応力σ（ｔ）としてプロットした応力緩和曲線において、式（３）で表される座標Ａ（０．０２、σ（０．０２））と座標Ｂ（４００、σ（４００））とを通る直線のｔ＝０における値である初期応力σ０［Ｐａ］が式（４）を満たすポリアミド樹脂組成物。
【数１】
2019117072.tif 000015
［応力緩和測定方法］
試料を測定セルに挟み、下記条件で試料を溶融させながらひずみを負荷し停止させた後、経過時間ｔ［ｓ］の応力σ（ｔ）［Ｐａ］を測定した。
測定セル：パラレルプレート（Φ２５ｍｍ）
パラレルプレート間距離：１．５ｍｍ
溶融温度条件：２５０℃
負荷ひずみ：１００％
【請求項２】
前記応力緩和測定方法で得られた応力σ（ｔ）［Ｐａ］を下記パリソン長測定方法で得られたパリソン長Ｌ［ｍｍ］で除した値が経過時間ｔ＝０．１［ｓ］の時に式（５）を満たす請求項１に記載のポリアミド樹脂組成物。
【数２】
2019117072.tif 000016
［パリソン長測定方法］
ブロー成形機ＪＢ１０５（株式会社日本製鋼所製）を下記条件に設定し、圧力制御したアキュームヘッドよりアキュームヘッド内の前記ポリアミド樹脂組成物を全量体積押出した時点でのパリソンの長さをパリソン長Ｌ［ｍｍ］とし測定した。
シリンダー温度：２５０℃
ダイコア径：５６ｍｍ
ダイコア出口肉厚：２ｍｍ
【請求項３】
前記応力緩和測定方法で得られた応力σ（ｔ）［Ｐａ］を下記パリソン長測定方法で得られたパリソン長Ｌ［ｍｍ］で除した値が経過時間ｔ＝０．１［ｓ］の時に式（５）を満たす請求項１に記載のポリアミド樹脂組成物。
【数３】
2019117072.tif 000017
［パリソン長測定方法］
ブロー成形機ＤＡ−５０（株式会社プラコー製）を下記条件に設定し、圧力制御したアキュームヘッドよりアキュームヘッド内の前記ポリアミド樹脂組成物を全量体積押出した時点でのパリソンの長さをパリソン長Ｌ［ｍｍ］とし測定した。
シリンダー温度：２５０℃
ダイコア径：５０ｍｍ
ダイコア出口肉厚：２ｍｍ
【請求項４】
ポリアミド樹脂組成物１００質量部中に、ポリアミド（Ａ）を４０〜８５質量部、耐衝撃材（Ｂ）を１０〜２０質量部含むポリアミド樹脂組成物であって、
下記応力緩和測定方法で得られた応力σ（ｔ）［Ｐａ］から求められる応力変化率の絶対値｜Δｌｏｇ（σ（ｔ））／Δｔ｜［Ｐａ／ｓ］が経過時間ｔ＝０．１［ｓ］の時に式（１）を満たし、
かつ下記応力緩和測定方法で得られた応力σ（ｔ）［Ｐａ］を下記パリソン長測定方法で得られたパリソン長Ｌ［ｍｍ］で除した値が経過時間ｔ＝０．１［ｓ］の時に式（５）を満たすポリアミド樹脂組成物。
【数４】
2019117072.tif 000018
［応力緩和測定方法］
前記ポリアミド樹脂組成物を測定セルに挟み、下記条件で前記ポリアミド樹脂組成物を溶融させながらひずみを負荷し停止させた後、経過時間ｔ［ｓ］の応力σ（ｔ）［Ｐａ］を測定した。
測定セル：パラレルプレート（Φ２５ｍｍ）
パラレルプレート間距離：１．５ｍｍ
溶融温度条件：２５０℃
負荷ひずみ：１００％
［パリソン長測定方法］
ブロー成形機ＪＢ１０５（株式会社日本製鋼所製）を下記条件に設定し、圧力制御したアキュームヘッドよりアキュームヘッド内の前記ポリアミド樹脂組成物を全量体積押出した時点でのパリソンの長さをパリソン長Ｌ［ｍｍ］とし測定した。
シリンダー温度：２５０℃
ダイコア径：５６ｍｍ
ダイコア出口肉厚：２ｍｍ
【請求項５】
前記ポリアミド樹脂（Ａ）が脂肪族ポリアミド（Ａ−１）及び芳香族ポリアミド（Ａ−２）から成る群から選ばれる少なくとも１種であるポリアミド樹脂である請求項１〜４のいずれか１項に記載のポリアミド樹脂組成物。
【請求項６】
さらに、耐熱剤（Ｃ）を含む請求項１〜５のいずれか１項に記載のポリアミド樹脂組成物。
【請求項７】
前記耐衝撃材（Ｂ）が（エチレン及び／又はプロピレン）／α−オレフィン系共重合体、並びに（エチレン及び／又はプロピレン）／（α，β−不飽和カルボン酸及び／又は不飽和カルボン酸エステル）系共重合体からなる群から選ばれる少なくとも１種である、請求項１〜６のいずれか１項に記載のポリアミド樹脂組成物。
【請求項８】
前記耐熱剤（Ｃ）がＯ位にｔ−ブチル基を有するヒンダードフェノール及びＯ位にｔ−ブチル基を有するヒンダードフェノールの亜リン酸エステル化合物からなる群から選ばれる少なくとも１種である、請求項６又は７に記載のポリアミド樹脂組成物。
【請求項９】
さらに、オレフィン系アイオノマー（Ｄ）を含む請求項１〜８のいずれか１項に記載のポリアミド樹脂組成物。
【発明の詳細な説明】
【技術分野】
【０００１】
本発明は、ポリアミド樹脂組成物に関する。
【背景技術】
【０００２】
ポリアミド樹脂は、優れた機械的特性、耐熱性、耐薬品性を有することから、エンジニアリングプラスチックスとして様々な用途で展開され、様々な成形方法によって使用されている。そのなかで、ブロー成形によるブロー成形品としての利用も進んでいる。
上記に関連して、ポリアミド樹脂とポリフェニレンサルファイド樹脂とエチレン系アイオノマー樹脂とオレフィン系エラストマー樹脂とを含むポリアミド樹脂組成物が提案され、ブロー成形性と低温靭性が優れるとされている（例えば、特許文献１参照）。また芳香族ポリアミド樹脂と衝撃改質剤と安定剤とを含むポリアミド樹脂組成物が提案され、平滑な表面外観を有するブロー成形体が得られるとされている（例えば、特許文献２参照）。
【先行技術文献】
【特許文献】
【０００３】
【特許文献１】特開２００７−２０４６７５号公報
【特許文献２】特表２００６−５２３７６３号公報
【発明の概要】
【発明が解決しようとする課題】
【０００４】
従来技術のポリアミド樹脂組成物では、成形体の良好な表面外観と、ブロー成形に好適な溶融粘度とを両立させることが困難な場合があった。また、ブロー成形品は、ガスタンク用途などにも用いられることから、さらにガスバリア性や低温下でも耐衝撃性に優れることが求められている。
本発明は、成形体の良好な表面外観を維持しながら、ブロー成形性に優れるとともに、低温下における耐衝撃性に優れるポリアミド樹脂組成物を提供することを課題とする。
【課題を解決するための手段】
【０００５】
本発明は、例えば以下に関する。
［１］ポリアミド樹脂組成物１００質量部中に、ポリアミド（Ａ）を４０〜８５質量部、耐衝撃材（Ｂ）を１０〜２０質量部含むポリアミド樹脂組成物であって、
下記応力緩和測定方法で得られた応力σ（ｔ）［Ｐａ］から求められる応力変化率の絶対値｜Δｌｏｇ（σ（ｔ））／Δｔ｜［Ｐａ／ｓ］が経過時間ｔ＝０．１［ｓ］の時に式（１）を満たし、
かつ下記応力緩和測定方法で得られた応力σ（ｔ）［Ｐａ］と経過時間ｔ［ｓ］のデータを、ｘ軸を対数軸表記した経過時間ｔ、ｙ軸を対数軸表記した応力σ（ｔ）としてプロットした応力緩和曲線において、式（３）で表される座標Ａ（０．０２、σ（０．０２））と座標Ｂ（４００、σ（４００））とを通る直線のｔ＝０における値である初期応力σ０［Ｐａ］が式（４）を満たすポリアミド樹脂組成物。
【数１】
2019117072.tif 000003
［応力緩和測定方法］
試料を測定セルに挟み、下記条件で試料を溶融させながらひずみを負荷し停止させた後、経過時間ｔ［ｓ］の応力σ（ｔ）［Ｐａ］を測定した。
測定セル：パラレルプレート（Φ２５ｍｍ）
パラレルプレート間距離：１．５ｍｍ
溶融温度条件：２５０℃
負荷ひずみ：１００％
［２］前記応力緩和測定方法で得られた応力σ（ｔ）［Ｐａ］を下記パリソン長測定方法で得られたパリソン長Ｌ［ｍｍ］で除した値が経過時間ｔ＝０．１［ｓ］の時に式（５）を満たす［１］のポリアミド樹脂組成物。
【数２】
2019117072.tif 000004
［パリソン長測定方法］
ブロー成形機ＪＢ１０５（株式会社日本製鋼所製）を下記条件に設定し、圧力制御したアキュームヘッドよりアキュームヘッド内の前記ポリアミド樹脂組成物を全量体積押出した時点でのパリソンの長さをパリソン長Ｌ［ｍｍ］とし測定した。
シリンダー温度：２５０℃
ダイコア径：５６ｍｍ
ダイコア出口肉厚：２ｍｍ
［３］前記応力緩和測定方法で得られた応力σ（ｔ）［Ｐａ］を下記パリソン長測定方法で得られたパリソン長Ｌ［ｍｍ］で除した値が経過時間ｔ＝０．１［ｓ］の時に式（５）を満たす［１］のポリアミド樹脂組成物。
【数３】
2019117072.tif 000005
［パリソン長測定方法］
ブロー成形機ＤＡ−５０（株式会社プラコー製）を下記条件に設定し、圧力制御したアキュームヘッドよりアキュームヘッド内の前記ポリアミド樹脂組成物を全量体積押出した時点でのパリソンの長さをパリソン長Ｌ［ｍｍ］とし測定した。
シリンダー温度：２５０℃
ダイコア径：５０ｍｍ
ダイコア出口肉厚：２ｍｍ
［４］ポリアミド樹脂組成物１００質量部中に、ポリアミド（Ａ）を４０〜８５質量部、耐衝撃材（Ｂ）を１０〜２０質量部含むポリアミド樹脂組成物であって、
下記応力緩和測定方法で得られた応力σ（ｔ）［Ｐａ］から求められる応力変化率の絶対値｜Δｌｏｇ（σ（ｔ））／Δｔ｜［Ｐａ／ｓ］が経過時間ｔ＝０．１［ｓ］の時に式（１）を満たし、
かつ下記応力緩和測定方法で得られた応力σ（ｔ）［Ｐａ］を下記パリソン長測定方法で得られたパリソン長Ｌ［ｍｍ］で除した値が経過時間ｔ＝０．１［ｓ］の時に式（５）を満たすポリアミド樹脂組成物。
【数４】
2019117072.tif 000006
［応力緩和測定方法］
前記ポリアミド樹脂組成物を測定セルに挟み、下記条件で前記ポリアミド樹脂組成物を溶融させながらひずみを負荷し停止させた後、経過時間ｔ［ｓ］の応力σ（ｔ）［Ｐａ］を測定した。
測定セル：パラレルプレート（Φ２５ｍｍ）
パラレルプレート間距離：１．５ｍｍ
溶融温度条件：２５０℃
負荷ひずみ：１００％
［パリソン長測定方法］
ブロー成形機ＪＢ１０５（株式会社日本製鋼所製）を下記条件に設定し、圧力制御したアキュームヘッドよりアキュームヘッド内の前記ポリアミド樹脂組成物を全量体積押出した時点でのパリソンの長さをパリソン長Ｌ［ｍｍ］とし測定した。
シリンダー温度：２５０℃
ダイコア径：５６ｍｍ
ダイコア出口肉厚：２ｍｍ
［５］前記ポリアミド樹脂（Ａ）が脂肪族ポリアミド（Ａ−１）及び芳香族ポリアミド（Ａ−２）から成る群から選ばれる少なくとも１種であるポリアミド樹脂である［１］〜［４］のいずれかのポリアミド樹脂組成物。
［６］さらに、耐熱剤（Ｃ）を含む［１］〜［５］のいずれかのポリアミド樹脂組成物。
［７］前記耐衝撃材（Ｂ）が（エチレン及び／又はプロピレン）／α−オレフィン系共重合体、並びに（エチレン及び／又はプロピレン）／（α，β−不飽和カルボン酸及び／又は不飽和カルボン酸エステル）系共重合体からなる群から選ばれる少なくとも１種である、［１］〜［６］のいずれかのポリアミド樹脂組成物。
［８］前記耐熱剤（Ｃ）がＯ位にｔ−ブチル基を有するヒンダードフェノール及びＯ位にｔ−ブチル基を有するヒンダードフェノールの亜リン酸エステル化合物からなる群から選ばれる少なくとも１種である、［６］又は［７］のポリアミド樹脂組成物。
［９］さらに、オレフィン系アイオノマー（Ｄ）を含む［１］〜［８］のいずれかのポリアミド樹脂組成物。
【発明の効果】
【０００６】
本発明によれば、成形体の良好な表面外観を維持しながら、ブロー成形性に優れるとともに、低温下における耐衝撃性に優れるポリアミド樹脂組成物を提供することができる。
【発明を実施するための形態】
【０００７】
本発明のポリアミド樹脂組成物の第１の態様は、
ポリアミド樹脂組成物１００質量部中に、ポリアミド（Ａ）を４０〜８５質量部、耐衝撃材（Ｂ）を１０〜２０質量部含むポリアミド樹脂組成物であって、
下記応力緩和測定方法で得られた応力σ（ｔ）［Ｐａ］から求められる応力変化率の絶対値｜Δｌｏｇ（σ（ｔ））／Δｔ｜［Ｐａ／ｓ］が経過時間ｔ＝０．１［ｓ］の時に式（１）を満たし、
かつ下記応力緩和測定方法で得られた応力σ（ｔ）［Ｐａ］と経過時間ｔ［ｓ］のデータを、ｘ軸を対数軸表記した経過時間ｔ、ｙ軸を対数軸表記した応力σ（ｔ）としてプロットした応力緩和曲線において、式（３）で表される座標Ａ（０．０２、σ（０．０２））と座標Ｂ（４００、σ（４００））とを通る直線のｔ＝０における値である初期応力σ０［Ｐａ］が式（４）を満たすポリアミド樹脂組成物である。
【数５】
2019117072.tif 000007
【０００８】
本発明のポリアミド樹脂組成物の第２の態様は、
ポリアミド樹脂組成物１００質量部中に、ポリアミド（Ａ）を４０〜８５質量部、耐衝撃材（Ｂ）を１０〜２０質量部含むポリアミド樹脂組成物であって、
下記応力緩和測定方法で得られた応力σ（ｔ）［Ｐａ］から求められる応力変化率の絶対値｜Δｌｏｇ（σ（ｔ））／Δｔ｜［Ｐａ／ｓ］が経過時間ｔ＝０．１［ｓ］の時に式（１）を満たし、
かつ下記応力緩和測定方法で得られた応力σ（ｔ）［Ｐａ］を下記パリソン長測定方法で得られたパリソン長Ｌ［ｍｍ］で除した値が経過時間ｔ＝０．１［ｓ］の時に式（５）を満たすポリアミド樹脂組成物である。
【数６】
2019117072.tif 000008
［応力緩和測定方法］
前記ポリアミド樹脂組成物を測定セルに挟み、下記条件で前記ポリアミド樹脂組成物を溶融させながらひずみを負荷し停止させた後、経過時間ｔ［ｓ］の応力σ（ｔ）［Ｐａ］を測定した。
測定セル：パラレルプレート（Φ２５ｍｍ）
パラレルプレート間距離：１．５ｍｍ
溶融温度条件：２５０℃
負荷ひずみ：１００％
［パリソン長測定方法］
ブロー成形機ＪＢ１０５（株式会社日本製鋼所製）を下記条件に設定し、圧力制御したアキュームヘッドよりアキュームヘッド内の前記ポリアミド樹脂組成物を全量体積押出した時点でのパリソンの長さをパリソン長Ｌ［ｍｍ］とし測定した。
シリンダー温度：２５０℃
ダイコア径：５６ｍｍ
ダイコア出口肉厚：２ｍｍ
【０００９】
（Ａ）ポリアミド樹脂
ポリアミド樹脂組成物に含まれるポリアミド樹脂（Ａ）は、脂肪族ポリアミド（Ａ−１）及び芳香族ポリアミド（Ａ−２）からなる群から選ばれる少なくとも１種を含み、脂肪族ポリアミド（Ａ−１）及び芳香族ポリアミド（Ａ−２）を組み合わせて用いることが好ましい。
【００１０】
（Ａ−１）脂肪族ポリアミド
脂肪族ポリアミドとしては、脂肪族ホモポリアミド及び脂肪族共重合ポリアミドが挙げられる。
（Ａ−１−１）脂肪族ホモポリアミド
脂肪族ホモポリアミド（Ａ−１−１）は、１種類の構成単位からなるポリアミド樹脂である。脂肪族ホモポリアミド（Ａ−１−１）は、１種類のラクタム及び当該ラクタムの加水分解物であるアミノカルボン酸の少なくとも一方からなるものであってもよく、１種類のジアミンと１種類のジカルボン酸との組合せからなるものであってもよい。
【００１１】
ラクタムとしては、ε−カプロラクタム、エナントラクタム、ウンデカンラクタム、ドデカンラクタム、α−ピロリドン、α−ピペリドン等が挙げられる。これらの中でも重合生産の観点から、ε−カプロラクタム、ウンデカンラクタム及びドデカンラクタムからなる群から選択される１種が好ましい。
また、アミノカルボン酸としては６−アミノカプロン酸、７−アミノヘプタン酸、９−アミノノナン酸、１１−アミノウンデカン酸、１２−アミノドデカン酸が挙げられる。これらの中でも重合生産の観点から、６−アミノカプロン酸、１１−アミノウンデカン酸、及び１２−アミノドデカン酸からなる群から選択される１種が好ましい。
【００１２】
ジアミンとしては、エチレンジアミン、テトラメチレンジアミン、ペンタメチレンジアミン、ヘキサメチレンジアミン、ペプタメチレンジアミン、オクタメチレンジアミン、ノナメチレンジアミン、デカメチレンジアミン、ウンデカメチレンジアミン、ドデカメチレンジアミン、トリデカンジアミン、テトラデカンジアミン、ペンタデカンジアミン、ヘキサデカンジアミン、ヘプタデカンジアミン、オクタデカンジアミン、ノナデカンジアミン、エイコサンジアミン、２−メチル−１，８−オクタンジアミン、２，２，４／２，４，４−トリメチルヘキサメチレンジアミン等の脂肪族ジアミン；１，３−／１，４−シクロヘキシルジアミン、ビス（４−アミノシクロヘキシル）メタン、ビス（４−アミノシクロヘキシル）プロパン、ビス（３−メチル−４−アミノシクロヘキシル）メタン、（３−メチル−４−アミノシクロヘキシル）プロパン、１，３−／１，４−ビスアミノメチルシクロヘキサン、５−アミノ−２，２，４−トリメチル−１−シクロペンタンメチルアミン、５−アミノ−１，３，３−トリメチルシクロヘキサンメチルアミン、ビス（アミノプロピル）ピペラジン、ビス（アミノエチル）ピペラジン、ノルボルナンジメチレンアミン等の脂環式ジアミン等が挙げられる。これらの中でも重合生産性の観点から、脂肪族ジアミンが好ましく、ヘキサメチレンジアミンがより好ましい。
【００１３】
ジカルボン酸としては、シュウ酸、マロン酸、コハク酸、グルタル酸、アジピン酸、ピメリン酸、スベリン酸、アゼライン酸、セバシン酸、ウンデカンジオン酸、ドデカンジオン酸、トリデカンジオン酸、テトラデカンジオン酸、ペンタデカンジオン酸、ヘキサデカンジオン酸、オクタデカンジオン酸、エイコサンジオン酸等の脂肪族ジカルボン酸；１，３−／１，４−シクロヘキサンジカルボン酸、ジシクロヘキサンメタン−４，４’−ジカルボン酸、ノルボルナンジカルボン酸等の脂環式ジカルボン酸；等が挙げられる。これらの中でも脂肪族ジカルボン酸が好ましく、アジピン酸、セバシン酸及びドデカンジオン酸からなる群から選択される１種がより好ましく、セバシン酸又はドデカンジオン酸が更に好ましい。
【００１４】
脂肪族ホモポリアミド（Ａ−１−１）として具体的には、ポリカプロラクタム(ポリアミド６)、ポリエナントラクタム（ポリアミド７）、ポリウンデカンラクタム（ポリアミド１１）、ポリラウリルラクタム（ポリアミド１２）、ポリヘキサメチレンアジパミド（ポリアミド６６）、ポリテトラメチレンドデカミド（ポリアミド４１２）、ポリペンタメチレンアゼラミド（ポリアミド５９）、ポリペンタメチレンセバカミド（ポリアミド５１０）、ポリペンタメチレンドデカミド（ポリアミド５１２）、ポリヘキサメチレンアゼラミド（ポリアミド６９）、ポリヘキサメチレンセバカミド（ポリアミド６１０）、ポリヘキサメチレンドデカミド（ポリアミド６１２）、ポリノナメチレンアジパミド（ポリアミド９６）、ポリノナメチレンアゼラミド（ポリアミド９９）、ポリノナメチレンセバカミド（ポリアミド９１０）、ポリノナメチレンドデカミド（ポリアミド９１２）、ポリデカメチレンアジパミド（ポリアミド１０６）、ポリデカメチレンアゼラミド（ポリアミド１０９）、ポリデカメチレンデカミド（ポリアミド１０１０）、ポリデカメチレンドデカミド（ポリアミド１０１２）、ポリドデカメチレンアジパミド（ポリアミド１２６）、ポリドデカメチレンアゼラミド（ポリアミド１２９）、ポリドデカメチレンセバカミド（ポリアミド１２１０）、ポリドデカメチレンドデカミド（ポリアミド１２１２）、ポリアミド１２２等が挙げられる。脂肪族ホモポリアミド（Ａ−１−１）は１種単独でも、２種以上を組合せて用いてもよい。
【００１５】
中でも脂肪族ホモポリアミド（Ａ−１−１）は、重合生産性の観点から、ポリアミド６、ポリアミド１１、ポリアミド１２、ポリアミド６６、ポリアミド６１０及びポリアミド６１２からなる群から選択される少なくとも１種が好ましく、ポリアミド６、ポリアミド１１、ポリアミド１２、ポリアミド６１０及びポリアミド６１２ら選択される少なくとも１種がより好ましく、ポリアミド６が更に好ましい。
【００１６】
脂肪族ホモポリアミド（Ａ−１−１）の製造装置としては、バッチ式反応釜、一槽式ないし多槽式の連続反応装置、管状連続反応装置、一軸型混練押出機、二軸型混練押出機等の混練反応押出機等、公知のポリアミド製造装置が挙げられる。重合方法としては溶融重合、溶液重合や固相重合等の公知の方法を用い、常圧、減圧、加圧操作を繰り返して重合することができる。これらの重合方法は単独で、あるいは適宜、組合せて用いることができる。
【００１７】
脂肪族ホモポリアミド（Ａ−１−１）の相対粘度は、ＪＩＳ  Ｋ−６９２０に準拠し、ポリアミド樹脂１ｇを９６％濃硫酸１００ｍｌに溶解させ、２５℃で測定される。脂肪族ホモポリアミド樹脂の相対粘度は、２．７以上であることが好ましく、２．７以上５．０以下であることがより好ましい。更に本発明の効果を向上させる観点から、２．７以上４．５未満がさらに好ましい。２．７以上であると、ポリアミド組成物の溶融粘度が低すぎることがないため、押出成形でも特にブロー成形時のパリソン形状保持が良好であり、５．０以下であるとポリアミド組成物の溶融粘度が高すぎることがなく、ブロー成形時、溶融樹脂の均一な肉厚が得られる。
【００１８】
脂肪族ホモポリアミド（Ａ−１−１）の末端アミノ基濃度は、フェノールとメタノールの混合溶媒に溶解させ、中和滴定で求められる。脂肪族ホモポリアミド（Ａ−１−１）の末端アミノ基濃度は、３０μｍｏｌ／ｇ以上であることが好ましく、３０μｍｏｌ／ｇ以上５０μｍｏｌ／ｇ以下がより好ましい。
【００１９】
ポリアミド樹脂（Ａ）が脂肪族ホモポリアミド（Ａ−１−１）を含む場合、脂肪族ホモポリアミド（Ａ−１−１）の脂肪族ポリアミド樹脂（Ａ−１）１００質量部の総量中における含有率は、成形加工性の観点から、例えば３０質量部以上１００質量部以下であり、４０質量部以上１００質量部以下が好ましく、５０質量部以上９０質量部以下がより好ましい。
【００２０】
ポリアミド樹脂組成物は、２種以上の脂肪族ホモポリアミド（Ａ−１−１）を含んでも良い。２種以上の脂肪族ホモポリアミド（Ａ−１−１）は互いに、構成単位が異なるものであってもよいし、分子量（例えば、数平均分子量）が異なるものであってもよい。ポリアミド樹脂組成物が２種以上の脂肪族ホモポリアミド（Ａ−１−１）を含む場合、既存重合製品を使用出来、混練工程での生産性調整や成形加工性に応じた材料設計が可能となる。
【００２１】
ポリアミド樹脂（Ａ）が、相対粘度が異なる脂肪族ホモポリアミド（Ａ−１−１）を２種類以上含む場合、ポリアミド樹脂（Ａ）における相対粘度は、上記内容で測定されるのが好ましいが、それぞれの相対粘度とその混合比が判明している場合、それぞれの相対粘度にその混合比を乗じた値を合計して算出される平均値を、ポリアミド樹脂（Ａ）の相対粘度としてもよい。
【００２２】
（Ａ−１−２）脂肪族共重合ポリアミド
脂肪族共重合ポリアミド（Ａ−１−２）は、２種以上の構成単位からなるポリアミド樹脂である。脂肪族共重合ポリアミド（Ａ−１−２）は、ジアミンとジカルボン酸の組合せ、およびラクタム又はアミノカルボン酸からなる群から選択される２種以上のモノマーの共重合体である。ここで、ジアミンとジカルボン酸の組み合わせは、１種類のジアミンと１種類のジカルボン酸の組合せで１種類のモノマーとみなす。
【００２３】
ジアミンとしては、エチレンジアミン、テトラメチレンジアミン、ペンタメチレンジアミン、ヘキサメチレンジアミン、ペプタメチレンジアミン、オクタメチレンジアミン、ノナメチレンジアミン、デカメチレンジアミン、ウンデカメチレンジアミン、ドデカメチレンジアミン、トリデカンジアミン、テトラデカンジアミン、ペンタデカンジアミン、ヘキサデカンジアミン、ヘプタデカンジアミン、オクタデカンジアミン、ノナデカンジアミン、エイコサンジアミン、２−メチル−１，８−オクタンジアミン、２，２，４／２，４，４−トリメチルヘキサメチレンジアミン等の脂肪族ジアミン；１，３−／１，４−シクロヘキシルジアミン、ビス（４−アミノシクロヘキシル）メタン、ビス（４−アミノシクロヘキシル）プロパン、ビス（３−メチル−４−アミノシクロヘキシル）メタン、（３−メチル−４−アミノシクロヘキシル）プロパン、１，３−／１，４−ビスアミノメチルシクロヘキサン、５−アミノ−２，２，４−トリメチル−１−シクロペンタンメチルアミン、５−アミノ−１，３，３−トリメチルシクロヘキサンメチルアミン、ビス（アミノプロピル）ピペラジン、ビス（アミノエチル）ピペラジン、ノルボルナンジメチレンアミン等の脂環式ジアミン等が挙げられる。ジアミンはこれらからなる群から選択される少なくとも１種が好ましく、重合生産性の観点から、脂肪族ジアミンからなる群から選択される少なくとも１種が好ましく、直鎖状脂肪族ジアミンからなる群から選択される少なくとも１種がより好ましく、ヘキサメチレンジアミンが更に好ましい。
これらのジアミンは１種類で使用してもよいし、２種類以上を適宜組み合わせて使用してもよい。
【００２４】
ジカルボン酸としては、シュウ酸、マロン酸、コハク酸、グルタル酸、アジピン酸、ピメリン酸、スベリン酸、アゼライン酸、セバシン酸、ウンデカンジオン酸、ドデカンジオン酸、トリデカンジオン酸、テトラデカンジオン酸、ペンタデカンジオン酸、ヘキサデカンジオン酸、オクタデカンジオン酸、エイコサンジオン酸等の脂肪族ジカルボン酸；１，３−／１，４−シクロヘキサンジカルボン酸、ジシクロヘキサンメタン−４，４’−ジカルボン酸、ノルボルナンジカルボン酸等の脂環式ジカルボン酸等が挙げられる。ジカルボン酸はこれらからなる群から選択される少なくとも１種が好ましい。
これらのジカルボン酸は１種類で使用してもよいし、２種類以上を適宜組み合わせて使用してもよい。
【００２５】
ラクタムとしては、ε−カプロラクタム、エナントラクタム、ウンデカンラクタム、ドデカンラクタム、α−ピロリドン、α−ピペリドン等が挙げられる。これらの中でも重合生産の観点から、ε−カプロラクタム、ウンデカンラクタム及びドデカンラクタムからなる群から選択される少なくとも１種が好ましい。
また、アミノカルボン酸としては６−アミノカプロン酸、７−アミノヘプタン酸、９−アミノノナン酸、１１−アミノウンデカン酸、１２−アミノドデカン酸が挙げられる。これらの中でも重合生産の観点から、６−アミノカプロン酸、１１−アミノウンデカン酸、及び１２−アミノドデカン酸からなる群から選択される少なくとも１種が好ましい。
【００２６】
脂肪族共重合ポリアミド（Ａ−１−２）として具体的には、カプロラクタム／ヘキサメチレンジアミノアジピン酸共重合体（ポリアミド６／６６）、カプロラクタム／ヘキサメチレンジアミノアゼライン酸共重合体（ポリアミド６／６９）、カプロラクタム／ヘキサメチレンジアミノセバシン酸共重合体（ポリアミド６／６１０）、カプロラクタム／ヘキサメチレンジアミノウンデカン酸共重合体（ポリアミド６／６１１）、カプロラクタム／ヘキサメチレンジアミノドデカン酸共重合体（ポリアミド６／６１２）、カプロラクタム／アミノウンデカン酸共重合体（ポリアミド６／１１）、カプロラクタム／ラウリルラクタム共重合体（ポリアミド６／１２）、カプロラクタム／ヘキサメチレンジアミノアジピン酸／ラウリルラクタム共重合体（ポリアミド６／６６／１２）、カプロラクタム／ヘキサメチレンジアミノアジピン酸／ヘキサメチレンジアミノセバシン酸共重合体（ポリアミド６／６６／６１０）、カプロラクタム／ヘキサメチレンジアミノアジピン酸／ヘキサメチレンジアミノドデカンジカルボン酸共重合体（ポリアミド６／６６／６１２）等の脂肪族共重合ポリアミドが挙げられる。
これらの中でも、生産性の観点から、ポリアミド６／６６、ポリアミド６／１２及びポリアミド６／６６／１２からなる群から選択される少なくとも１種が好ましく、ポリアミド６／６６及びポリアミド６／６６／１２がより好ましく、ポリアミド６／６６が特に好ましい。
これらの脂肪族共重合ポリアミド（Ａ−１−２）は、各々単独で又は２種以上の混合物として用いることができる。
【００２７】
脂肪族共重合ポリアミド（Ａ−１−２）の製造装置としては、バッチ式反応釜、一槽式ないし多槽式の連続反応装置、管状連続反応装置、一軸型混練押出機、二軸型混練押出機等の混練反応押出機等、公知のポリアミド製造装置が挙げられる。重合方法としては溶融重合、溶液重合や固相重合等の公知の方法を用い、常圧、減圧、加圧操作を繰り返して重合することができる。これらの重合方法は単独で、あるいは適宜、組合せて用いることができる。
【００２８】
脂肪族共重合ポリアミド（Ａ−１−２）の相対粘度は特に制限されないが、本発明の効果を向上させる観点から、ＪＩＳ  Ｋ−６９２０に準拠し、ポリアミド樹脂１ｇを９６％濃硫酸１００ｍｌに溶解させ、２５℃で測定した相対粘度が１．８以上５．０以下であることが好ましい。
【００２９】
脂肪族共重合ポリアミド（Ａ−１−２）の末端アミノ基濃度は、フェノールとメタノールの混合溶媒に溶解させ、中和滴定で求められる。脂肪族共重合ポリアミド（Ａ−１−２）の末端アミノ基濃度は、３０μｍｏｌ／ｇ以上であることが好ましく、３０μｍｏｌ／ｇ以上５０μｍｏｌ／ｇ以下がより好ましい。
【００３０】
脂肪族ポリアミド（Ａ−１）がポリアミド樹脂（Ａ）に含まれる場合、ポリアミド樹脂（Ａ）１００質量部に含まれる脂肪族ポリアミド（Ａ−１）の総含有率は、例えば５０質量部以上であり、７０質量部以上が好ましく、９０質量部以上がより好ましい。
【００３１】
（Ａ−２）芳香族ポリアミド
芳香族ポリアミド樹脂とは、芳香族系モノマー成分を少なくとも１ 成分含む芳香族ポリアミド樹脂であり、例えば、脂肪族ジカルボン酸と芳香族ジアミン、または芳香族ジカルボン酸と脂肪族ジアミンを原料とし、これらの重縮合によって得られるポリアミド樹脂である。
本発明においては、芳香族ポリアミド（Ａ−２）は、溶融粘度の上昇効果と結晶化速度を抑制する効果とを有する。
【００３２】
原料の脂肪族ジアミン及び脂肪族ジカルボン酸としては、前記の脂肪族ポリアミド樹脂と同様のものが挙げられる。
芳香族ジアミンとしては、メタキシリレンジアミン、パラキシリレンジアミン等が挙げられ、芳香族ジカルボン酸としては、ナフタレンジカルボン酸、テレフタル酸、イソフタル酸、フタル酸等が挙げられる。
【００３３】
具体的な例としては、ポリノナンメチレンテレフタルアミド（ポリアミド９Ｔ） 、ポリヘキサメチレンテレフタルアミド（ポリアミド６Ｔ）、ポリヘキサメチレンイソフタルアミド（ポリアミド６Ｉ）、ポリヘキサメチレンアジパミド／ポリヘキサメチレンテレフタルアミドコポリマー（ポリアミド６６／６Ｔ）、ポリヘキサメチレンテレフタルアミド／ポリカプロアミドコポリマー（ポリアミド６Ｔ／６）、ポリヘキサメチレンアジパミド／ポリヘキサメチレンイソフタルアミドコポリマー（ポリアミド６６／６Ｉ）、ポリヘキサメチレンイソフタルアミド／ポリカプロアミドコポリマー（ポリアミド６Ｉ／６）、ポリドデカミド／ポリヘキサメチレンテレフタラミドコポリマー（ポリアミド１２／６Ｔ）、ポリヘキサメチレンアジパミド／ポリヘキサメチレンテレフタルアミド／ポリヘキサメチレンイソフタルアミドコポリマー（ポリアミド６６／６Ｔ／６Ｉ）、ポリヘキサメチレンアジパミド／ポリカプロアミド／ポリヘキサメチレンイソフタルアミドコポリマー（ポリアミド６６／６／６Ｉ）、ポリヘキサメチレンテレフタルアミド／ ポリヘキサメチレンイソフタルアミドコポリマー（ポリアミド６Ｔ／６Ｉ）、ポリヘキサメチレンテレフタルアミド／ポリ（２−メチルペンタメチレンテレフタルアミド）コポリマー（ポリアミド６Ｔ／Ｍ５Ｔ）、ポリキシリレンアジパミド（ポリアミドＭＸＤ６）、およびこれらの混合物ないし共重合樹脂などが挙げられる。これらの中でも、ポリアミド６Ｔ／６Ｉが好ましい。
【００３４】
本発明で使用する芳香族ポリアミド（Ａ−２）として、特に有用なものとしては、芳香族系モノマー成分を少なくとも２成分含む非晶性部分芳香族共重合ポリアミド樹脂が挙げられる。非晶性部分芳香族共重合ポリアミド樹脂としては、動的粘弾性の測定によって得られた絶乾時の損失弾性率のピーク温度によって求められたガラス転移温度が１００℃ 以上の非晶性ポリアミドが好ましい。
ここで、非晶性とは、示差走査熱量計（ＤＳＣ）で測定した結晶融解熱量が１ｃａｌ／ｇ以下であることをいう。
【００３５】
前記非晶性部分芳香族共重合ポリアミド樹脂としては、テレフタル酸成分単位４０〜９５モル％およびイソフタル酸成分単位５ 〜６０ モル％からなる芳香族ジカルボン酸と脂肪族ジアミンとからなるものが好ましい。好ましい組み合わせとしては、ヘキサメチレンジアミンとテレフタル酸の等モル塩とヘキサメチレンジアミンとイソフタル酸の等モル塩が挙げられる。
また、脂肪族ジアミン並びにイソフタル酸およびテレフタル酸からなる芳香族ジカルボン酸からなるポリアミド形成性成分９９ 〜 ６０重量％と脂肪族ポリアミド成分１ 〜４０重量％とであるものが好ましい。
【００３６】
本発明における（Ａ−２）芳香族ポリアミド樹脂の重合度には特に制限はないが、ＪＩＳ  Ｋ ６８１０に従って９８％ 硫酸中濃度１ ％ 、（Ａ−２） 芳香族ポリアミド樹脂温度２５℃で測定した相対粘度が、１．５〜４．０であることが好ましく、より好ましくは１．８ 〜３．０ である。
【００３７】
芳香族ポリアミド（Ａ−２）がポリアミド樹脂（Ａ）に含まれる場合、ポリアミド樹脂（Ａ）１００質量部に含まれる芳香族ポリアミド（Ａ−２）の総含有率は、例えば５０質量部未満であり、３０質量部未満であることが好ましく、１０質量部未満であることがより好ましい。
【００３８】
ポリアミド樹脂（Ａ）は、ＪＩＳ  Ｋ−６９２０に準拠し、ポリアミド樹脂１ｇを９６％濃硫酸１００ｍｌに溶解させ、２５℃で測定される相対粘度が２．７以上であり、２．７以上５．０以下であることが好ましい。更に本発明の効果を向上させる観点から、２．７以上４．５未満がより好ましい。２．７以上では、ポリアミド組成物の溶融粘度が低すぎることがないため、押出成形でも特にブロー成形時のパリソン形状保持が良好である。また５．０以下では、ポリアミド組成物の溶融粘度が高すぎることなく、ブロー成形時、溶融樹脂の均一な肉厚が得られる。
【００３９】
ポリアミド樹脂（Ａ）が、相対粘度が異なる２種以上のポリアミド樹脂（例えば、少なくとも１種の脂肪族ホモポリアミド（Ａ−１−１）と少なくとも１種の脂肪族共重合ポリアミド（Ａ−１−２））を含む場合、ポリアミド樹脂（Ａ）における相対粘度は、上記内容で測定されるのが好ましいが、それぞれのポリアミド樹脂の相対粘度とその混合比が判明している場合、それぞれの相対粘度にその混合比を乗じた値を合計して算出される平均値を、ポリアミド樹脂（Ａ）の相対粘度としてもよい。
【００４０】
耐衝撃材（Ｂ）との反応性から、ポリアミド樹脂（Ａ）の末端アミノ基濃度は、フェノールとメタノールの混合溶媒に溶解させ中和滴定で求められる末端アミノ基濃度として、３０μｍｏｌ／ｇ以上であり、３０μｍｏｌ／ｇ以上１１０μｍｏｌ／ｇ以下の範囲が好ましく、３０μｍｏｌ／ｇ以上７０μｍｏｌ／ｇ以下の範囲がより好ましい。３０μｍｏｌ／ｇ以上であれば、耐衝撃材（Ｂ）との反応性が良く、溶融粘度や耐衝撃性を十分に得ることができる。また１１０μｍｏｌ／ｇ以下では、溶融粘度が高すぎず、成形加工性が良好である。
【００４１】
ポリアミド樹脂（Ａ）が、末端アミノ基濃度の異なる２種以上のポリアミド樹脂（例えば、少なくとも１種の脂肪族ホモポリアミド（Ａ−１−１）と少なくとも１種の脂肪族共重合ポリアミド（Ａ−１−２））を含む場合、ポリアミド樹脂（Ａ）における末端アミノ基濃度は、上記中和摘定で測定されるのが好ましいが、それぞれのポリアミド樹脂の末端アミノ基濃度とその混合比が判明している場合、それぞれの末端アミノ基濃度にその混合比を乗じた値を合計して算出される平均値を、ポリアミド樹脂（Ａ）の末端アミノ基濃度としてもよい。
【００４２】
ポリアミド樹脂（Ａ）は、ポリアミド樹脂組成物１００質量部中、４０〜８５質量部、好ましくは５０〜８５質量部、より好ましくは６０〜８５質量部、さらに好ましくは６５〜８４質量部、特に好ましくは６５〜７５質量部含まれる。ポリアミド樹脂（Ａ）の含有割合が４０質量部以上であるとガスバリア性が良好であり、８５質量部以下であると低温物性及びブロー成形性が良好である。
【００４３】
（Ｂ）耐衝撃材
ポリアミド樹脂組成物は、少なくとも１種の耐衝撃材（Ｂ）を含む。耐衝撃材としてはゴム状重合体が挙げられる。耐衝撃材は、ＡＳＴＭ Ｄ−７９０に準拠して測定した曲げ弾性率が５００ＭＰａ以下であることが好ましい。
【００４４】
耐衝撃材（Ｂ）として具体的には、（エチレン及び／又はプロピレン）／α−オレフィン系共重合体、（エチレン及び／又はプロピレン）／（α，β−不飽和カルボン酸及び／又は不飽和カルボン酸エステル）系共重合体等を挙げることができる。これらは１種単独で又は２種以上を組合せて用いることができる。耐衝撃材（Ｂ）として好ましくは、エチレン／α−オレフィン系共重合体である。
【００４５】
（エチレン及び／又はプロピレン）／α−オレフィン系共重合体は、エチレン及び／又はプロピレンと炭素数３以上又は４以上のα−オレフィンとを共重合した重合体である。
炭素数３以上のα−オレフィンとしては、プロピレン、１−ブテン、１−ペンテン、１−ヘキセン、１−ヘプテン、１−オクテン、１−ノネン、１−デセン、１−ウンデセン、１−ドデセン、１−トリデセン、１−テトラデセン、１−ペンタデセン、１−ヘキサデセン、１−ヘプタデセン、１−オクタデセン、１−ノナデセン、１−エイコセン、３−メチル−１−ブテン、３−メチル−１−ペンテン、３−エチル−１−ペンテン、４−メチル−１−ペンテン、４−メチル−１−ヘキセン、４，４−ジメチル−１−ヘキセン、 ４，４−ジメチル−１−ペンテン、４−エチル−１−ヘキセン、３−エチル−１−ヘキセン、９−メチル−１−デセン、１１−メチル−１−ドデセン、１２−エチル−１−テトラデセン等が挙げられる。これらは１種単独でも又は２種以上を組合せて用いてもよい。
【００４６】
また共重合体は、非共役ジエン等のポリエンを共重合したものであってもよい。非共役ジエンとしては、１，４−ペンタジエン、１，４−ヘキサジエン、１，５−ヘキサジエン、１，４−オクタジエン、１，５−オクタジエン、１，６−オクタジエン、１，７−オクタジエン、２−メチル−１，５−ヘキサジエン、６−メチル−１，５−ヘプタジエン、７−メチル−１，６−オクタジエン、４−エチリデン−８−メチル−１，７−ノナジエン、４，８−ジメチル−１，４，８−デカトリエン（ＤＭＤＴ）、ジシクロペンタジエン、シクロヘキサジエン、シクロオクタジエン、５−ビニルノルボルネン、５−エチリデン−２−ノルボルネン、５−メチレン−２−ノルボルネン、５−イソプロピリデン−２−ノルボルネン、６−クロロメチル−５−イソプロペンル−２−ノルボルネン、２，３−ジイソプロピリデン−５−ノルボルネン、２−エチリデン−３−イソプロピリデン−５−ノルボルネン、２−プロペニル−２，５−ノルボルナジエン等が挙げられる。これらは１種単独でも又は２種以上を組合せて用いてもよい。
【００４７】
（エチレン及び／又はプロピレン）／（α，β−不飽和カルボン酸及び／又は不飽和カルボン酸エステル）系共重合体は、エチレン及び／又はプロピレンとα，β−不飽和カルボン酸及び／又は不飽和カルボン酸エステル単量体を共重合した重合体である。α，β−不飽和カルボン酸単量体としては、アクリル酸、メタクリル酸が挙げられる。α，β−不飽和カルボン酸エステル単量体としては、これら不飽和カルボン酸のメチルエステル、エチルエステル、プロピルエステル、ブチルエステル、ペンチルエステル、ヘキシルエステル、ヘプチルエステル、オクチルエステル、ノニルエステル、デシルエステル等が挙げられる。これらは１種単独でも又は２種以上を組合せて用いてもよい。
【００４８】
また、耐衝撃材（Ｂ）として用いられる（エチレン及び／又はプロピレン）／α−オレフィン系共重合体、並びに（エチレン及び／又はプロピレン）／（α，β−不飽和カルボン酸及び／又は不飽和カルボン酸エステル）系共重合体は、カルボン酸及び／又はその誘導体で変性された重合体である。このような成分により変性することにより、ポリアミド樹脂（Ａ）に対して親和性を有する官能基をその分子中に含むこととなる。
【００４９】
ポリアミド樹脂（Ａ）に対して親和性を有する官能基としては、カルボキシ基、酸無水物基、カルボン酸エステル基、カルボン酸金属塩、カルボン酸イミド基、カルボン酸アミド基、エポキシ基等が挙げられる。
【００５０】
これらの官能基を含む化合物の例として、アクリル酸、メタアクリル酸、マレイン酸、フマル酸、イタコン酸、クロトン酸、メサコン酸、シトラコン酸、グルタコン酸、シス−４−シクロヘキセン−１，２−ジカルボン酸、エンドビシクロ−［２．２．１］−５−ヘプテン−２，３−ジカルボン酸及びこれらカルボン酸の金属塩、マレイン酸モノメチル、イタコン酸モノメチル、アクリル酸メチル、アクリル酸エチル、アクリル酸ブチル、アクリル酸２−エチルヘキシル、アクリル酸ヒドロキシエチル、メタクリル酸メチル、メタクリル酸２−エチルヘキシル、メタクリル酸ヒドロキシエチル、メタクリル酸アミノエチル、マレイン酸ジメチル、イタコン酸ジメチル、無水マレイン酸、無水イタコン酸、無水シトラコン酸、エンドビシクロ−［２．２．１］−５−ヘプテン−２，３−ジカルボン酸無水物、マレイミド、Ｎ−エチルマレイミド、Ｎ−ブチルマレイミド、Ｎ−フェニルマレイミド、アクリルアミド、メタクリルアミド、アクリル酸グリシジル、メタクリル酸グリシジル、エタクリル酸グリシジル、イタコン酸グリシジル、シトラコン酸グリシジル等が挙げられる。これらは１種単独でも又は２種以上を組合せて用いることができる。これらの中では無水マレイン酸が好ましい。
【００５１】
耐衝撃材（Ｂ）として用いられる（エチレン及び／又はプロピレン）／α−オレフィン系共重合体、並びに（エチレン及び／又はプロピレン）／（α，β−不飽和カルボン酸及び／又は不飽和カルボン酸エステル）系共重合体は、カルボン酸及び／又はその誘導体で変性された重合体であり、不飽和カルボン酸又はその酸無水物等により酸変性された重合体であることが好ましい。
耐衝撃材（Ｂ）における酸無水物基の含有量は、２５μｍｏｌ／ｇ超過１００μｍｏｌ／ｇ未満であり、３５μｍｏｌ／ｇ以上９５μｍｏｌ未満が好ましく、４０μｍｏｌ／ｇ以上９０μｍｏｌ／ｇ以下がより好ましい。含有量が２５μｍｏｌ／ｇ超過では高い溶融粘度の組成物を得ることができ、ブロー成形において目標の肉厚寸法を得ることができる。また含有量が１００μｍｏｌ／ｇ未満であると溶融粘度が高すぎず、押出機に負荷を抑えて良好に成形加工できる。耐衝撃材（Ｂ）が有する酸無水物基の含有量は、トルエン、エタノールを用いて調製した試料溶液を用いて、フェノールフタレインを指示薬とし、０．１規定のＫＯＨエタノール溶液による中和滴定で測定される。
【００５２】
耐衝撃材（Ｂ）として、酸無水物基の含有量が異なる２種以上の耐衝撃材を用いる場合、耐衝撃材（Ｂ）における酸無水物基の含有量は、トルエン、エタノールを用いて調製した試料溶液を用いて、フェノールフタレインを指示薬とし、０．１規定のＫＯＨエタノール溶液による中和滴定で測定されるのが好ましいが、それぞれの耐衝撃材の酸無水物基の含有量とその混合比が判明している場合、それぞれの酸無水物基の含有量にその混合比を乗じた値を合計して算出される平均値を、耐衝撃材（Ｂ）の酸無水物量としてもよい。
【００５３】
耐衝撃材（Ｂ）は、ＡＳＴＭ  Ｄ１２３８に準拠して、温度２３０℃、荷重２１６０ｇで測定したＭＦＲが０．１ｇ／１０分以上１０．０ｇ／１０分以下であることが好ましい。ＭＦＲが０．１ｇ／１０分以上であると、ポリアミド樹脂組成物の溶融粘度が高くなりすぎず、例えば押出成形におけるブロー成形時にパリソンの形状が不安定になることが抑制され、成形体の厚みがより均一になる傾向がある。また、ＭＦＲが１０．０ｇ／１０分以下であると、パリソンのドローダウンが大きくなりすぎず、良好なブロー成形性が得られる傾向がある。
【００５４】
耐衝撃材（Ｂ）は、ポリアミド樹脂組成物１００質量部中、１０〜２０質量部、好ましくは１５〜２０質量部、より好ましくは１６〜１９質量部、さらに好ましくは１７〜１８質量部含まれる。耐衝撃材（Ｂ）の含有割合が上記範囲にあるとガスバリア性が良好かつ、低温物性及びブロー成形性が良好である。
（Ｃ）耐熱剤
ポリアミド樹脂組成物は、耐熱剤（Ｃ）を含むことも好ましい。耐熱剤は、ポリアミド樹脂の耐熱性を向上できるものが使用でき、有機系、無機系の耐熱剤をその目的に応じて使用できる。
【００５５】
（無機系耐熱剤）
耐熱剤の無機系耐熱剤の種類としては、
一つとして、第Ｉ族遷移系列元素に属する金属化合物（塩）であり、例えば、  この金属のハロゲン化物、硫酸塩、酢酸塩、サリチル酸塩、ニコチン酸塩又はステアリン酸塩が挙げられる。
また、アルカリ金属のハロゲン化塩を単独又は上記第Ｉ族遷移系列元素に属する金属化合物（塩）と併用してもよい。
その具体例としては、ヨウ化カリウム、ヨウ化ナトリウム又は臭化カリウムである。
更に、メラミン、ベングアナミン、ジメチロール尿素又はシアヌール酸などの含窒素化合物を併用するとより効果的である。
【００５６】
（有機系耐熱剤）
ポリアミド樹脂組成物は、熱溶着特性と耐熱特性の観点から、耐熱剤として有機系酸化防止剤の少なくとも１種を含んでいてもよい。有機系酸化防止剤を含むことで、ブロー成形時においてインターバルタイムが長くなった場合でも通常の熱老化性、物性、溶融粘度等を維持しながら、熱溶着性をより向上させることができる。これは例えば、有機系酸化防止剤の添加によって、耐衝撃剤の熱劣化によるゲル化が抑制され、それにより造核作用が抑制されるためと考えられる。
【００５７】
有機系酸化防止剤としては、フェノール系酸化防止剤、リン系酸化防止剤、イオウ系酸化防止剤等を挙げることができる。
【００５８】
フェノール系酸化防止剤としてはヒンダードフェノール系酸化防止剤が好ましく、Ｏ位にｔ−ブチル基を有するヒンダードフェノールがより好ましい。Ｏ位にｔ−ブチル基を有するヒンダードフェノールは、具体的には、Ｎ，Ｎ’−ヘキサメチレンビス（３，５−ジ−ｔ−ブチル−４−ヒドロキシ−ヒドロシンナムアミド、ペンタエリスリチル−テトラキス［３−（３，５−ジ−ｔ−ブチル−４−ヒドロキシフェニル）−プロピオネート、エチレンビス（オキシエチレン）ビス［３−（５−ｔｅｒｔ−ブチル−４−ヒドロキシ−ｍ−トリル）プロピオネート］、３，９−ビス［２−〔３−（３−ｔｅｒｔ−ブチル−４−ヒドロキシ−５−メチルフェニル）プロピオニルオキシ〕−１，１−ジメチルエチル］−２，４，８，１０−テトラオキサスピロ［５．５］ウンデカン、を挙げることができ、これらからなる群から選択される少なくとも１種が好ましい。
【００５９】
リン系酸化防止剤としてはヒンダードフェノールの亜リン酸エステル化合物、ヒンダードフェノールの次亜リン酸エステル化合物が好ましく、Ｏ位にｔ−ブチル基を有するヒンダードフェノールの亜リン酸エステル化合物、Ｏ位にｔ−ブチル基を有するヒンダードフェノールの次亜リン酸エステル化合物がより好ましく、Ｏ位にｔ−ブチル基を有するヒンダードフェノールの亜リン酸エステル化合物がさらに好ましい。Ｏ位にｔ−ブチル基を有するヒンダードフェノールの亜リン酸エステル化合物は、具体的には、トリス（２，４−ジ−ｔ−ブチルフェニル）ホスファイト、ビス（２，６−ジ−ｔ−ブチル−４−メチルフェニル）ペンタエルスリトールジフォスファイト、を挙げることができる。Ｏ位にｔ−ブチル基を有するヒンダードフェノールの次亜リン酸エステル化合物は、具体的には、テトラキス（２，４−ジ−ｔｅｒｔ−ブチルフェノキシ）−４，４−ビフィニルジホスフィンを主成分とするビフィニル、三塩化リン及び２，４−ジ−ｔｅｒｔ−ブチルフェノールの反応生成物、を挙げることができる。これらからなる群から選択される少なくとも１種が好ましい。
イオウ系酸化防止剤としては、ジステアリル−３，３−チオジプロピオネート、ペンタエリスリチルテトラキス（３−ラウリルチオプロピオネート）、ジドデシル（３，３’−チオジプロピオネート）、を挙げることができる。これらからなる群から選択される少なくとも１種が好ましい。
【００６０】
これら有機系酸化防止剤は１種単独でも、２種以上を組合せて用いてもよい。
ポリアミド樹脂組成物は、熱溶着性の観点から、少なくとも１種のフェノール系酸化防止剤を含有することが好ましく、少なくとも１種のフェノール系酸化防止剤と少なくとも１種のリン系酸化防止剤とを含有することがより好ましく、Ｏ位にｔ−ブチル基を有するヒンダードフェノール及びＯ位にｔ−ブチル基を有するヒンダードフェノールの亜リン酸エステル化合物からなる群から選ばれる少なくとも１種を含むことがさらに好ましく、Ｏ位にｔ−ブチル基を有するヒンダードフェノール及びＯ位にｔ−ブチル基を有するヒンダードフェノールの亜リン酸エステル化合物を含むことが特に好ましい。
【００６１】
耐熱剤（Ｃ）は、ポリアミド樹脂組成物１００質量部中、好ましくは０．０１〜１質量部、より好ましくは０．０５〜０．９質量部、さらに好ましくは０．１〜０．８質量部含まれる。耐熱剤（Ｃ）の含有割合が上記範囲にあると、耐熱性及び初期物性が良好である。
【００６２】
（Ｄ）オレフィン系アイオノマー
ポリアミド樹脂組成物は、オレフィン系アイオノマー（Ｄ）を含むことも好ましい。オレフィン系アイオノマー（Ｄ）は、成形改良材として用いられる。オレフィン系アイオノマー（Ｄ）の樹脂としては、（エチレン及び／又はプロピレン）／（α，β−不飽和カルボン酸及び／又は不飽和カルボン酸エステル）系共重合体が挙げられる。（エチレン及び／又はプロピレン）／（α，β−不飽和カルボン酸及び／又は不飽和カルボン酸エステル）系共重合体は、エチレン及び／又はプロピレンとα，β−不飽和カルボン酸及び／又は不飽和カルボン酸エステル単量体を共重合した重合体である。α，β−不飽和カルボン酸単量体としては、アクリル酸、メタクリル酸が挙げられる。α，β−不飽和カルボン酸エステル単量体としては、これら不飽和カルボン酸のメチルエステル、エチルエステル、プロピルエステル、ブチルエステル、ペンチルエステル、ヘキシルエステル、ヘプチルエステル、オクチルエステル、ノニルエステル、デシルエステル等が挙げられる。これらは１種単独でも又は２種以上を組合せて用いてもよい。アイオノマーに用いられる金属イオンとしてはＮａ 、Ｋ 、Ｃｕ 、Ｍｇ 、Ｃａ 、Ｂａ、Ｚｎ 、Ｃｄ 、Ａｌ 、Ｆｅ 、Ｃｏ 、Ｎｉ などが挙げられる。これらの中でも、エチレン−メタクリル酸共重合体のアイオノマーが好ましい
【００６３】
オレフィン系アイオノマー（Ｄ）は、ポリアミド樹脂組成物１００質量部中、好ましくは１〜２５質量部、より好ましくは２質量部以上１５質量部未満、さらに好ましくは５〜１０質量部、特に好ましくは５〜８質量部含まれる。オレフィン系アイオノマー（Ｄ）の含有割合が上記範囲にあると、肉厚均一性及びブロー成形性が良好になる。
【００６４】
（Ｅ）添加剤
ポリアミド樹脂組成物は目的等に応じて界面活性剤、染料、顔料、繊維状補強物、粒子状補強物、可塑剤、酸化防止剤、発泡剤、耐候剤、結晶核剤、結晶化促進剤、離型剤、滑剤、帯電防止剤、難燃剤、難燃助剤、着色剤等の機能性付与剤等を適宜含有していてもよい。本発明の効果向上の為、ポリアミド樹脂組成物は、酸化防止剤を含有するのが好ましい。
任意の添加剤（Ｅ）は、好ましくは０．０１〜０．３質量部、より好ましくは０．０５〜０．２質量部含む。
【００６５】
［ポリアミド樹脂組成物］
ポリアミド樹脂組成物は、下記応力緩和測定方法で得られた応力σ（ｔ）［Ｐａ］から求められる応力変化率の絶対値｜Δｌｏｇ（σ（ｔ））／Δｔ｜［Ｐａ／ｓ］が経過時間ｔ＝０．１［ｓ］の時に式（１）を満たす。
【数７】
2019117072.tif 000009
前記応力緩和測定は、以下の方法で行なった。
試料を測定セルに挟み、下記条件で試料を溶融させながらひずみを負荷し停止させた後、経過時間ｔ［ｓ］の応力σ（ｔ）［Ｐａ］を測定した。
測定セル：パラレルプレート（Φ２５ｍｍ）
パラレルプレート間距離：１．５ｍｍ
溶融温度条件：２５０℃
負荷ひずみ：１００％
応力変化率の絶対値｜Δｌｏｇ（σ（ｔ））／Δｔ｜［Ｐａ／ｓ］は、経過時間ｔ＝０．１［ｓ］の時に２．５未満であることが好ましく、２．２未満であることがより好ましく、２．０未満であることが更に好ましい。
応力変化率の絶対値｜Δｌｏｇ（σ（ｔ））／Δｔ｜［Ｐａ／ｓ］は、経過時間０．０５≦ｔ≦０．１［ｓ］の時に式（２）を満たしても良く、更に好ましくは応力変化率の絶対値｜Δｌｏｇ（σ（ｔ））／Δｔ｜［Ｐａ／ｓ］は、経過時間０．０９≦ｔ≦０．１［ｓ］の時に式（２）を満たしても良い。
【数８】
2019117072.tif 000010
応力変化率の絶対値｜Δｌｏｇ（σ（ｔ））／Δｔ｜［Ｐａ／ｓ］が前記式（１）又は式（２）を満たすことで、パリソン保持特性が良好であり、ブロー成形性が良好である。
【００６６】
さらにポリアミド樹脂組成物の第１の態様では、経過時間ｔ＝０．１［ｓ］の時に上記式（１）を満たすことに加え、上記応力緩和測定方法で得られた応力σ（ｔ）［Ｐａ］と経過時間ｔ［ｓ］のデータを、ｘ軸を対数軸表記した経過時間ｔ、ｙ軸を対数軸表記した応力σ（ｔ）としてプロットした応力緩和曲線において、式（３）で表される座標Ａ（０．０２、σ（０．０２））と座標Ｂ（４００、σ（４００））とを通る直線のｔ＝０における値である初期応力σ０［Ｐａ］が式（４）を満たす。
【数９】
2019117072.tif 000011
【数１０】
2019117072.tif 000012
式（４）における初期応力σ０［Ｐａ］は、σ0>15000であることが好ましく、σ0>20000であることがより好ましく、σ0>25000であることが更に好ましく、σ0>30000であることが特に好ましい。
初期応力σ０［Ｐａ］は応力緩和測定の経過時間ｔ＝０［ｓ］における理想の応力値を表す。式（３）から導かれる初期応力σ０［Ｐａ］が前記式を満たすことで、パリソン保持特性が良好であり、ブロー成形性が良好となる。
【００６７】
あるいは、ポリアミド樹脂組成物の第２の態様では、経過時間ｔ＝０．１［ｓ］の時に上記式（１）を満たすことに加え、上記応力緩和測定方法で得られた応力σ（ｔ）［Ｐａ］を下記パリソン長測定方法で得られたパリソン長Ｌ［ｍｍ］で除した値が経過時間ｔ＝０．１［ｓ］の時に式（５）を満たす。
【数１１】
2019117072.tif 000013
パリソン長は以下の方法で測定した。
ブロー成形機ＪＢ１０５（株式会社日本製鋼所製）を下記条件に設定し、圧力制御したアキュームヘッドよりアキュームヘッド内の前記ポリアミド樹脂組成物を全量体積押出した時点でのパリソンの長さをパリソン長Ｌ［ｍｍ］とし測定した。
シリンダー温度：２５０℃
ダイコア径：５６ｍｍ
ダイコア出口肉厚：２ｍｍ
なお、上記測定方法は、
アキューム排出容量：１０００ｃｃ
アキューム排出時間：１５秒以内
を満たすことが好ましい。
前記σ（ｔ）／Ｌは、１５超過が好ましく、１７超過がより好ましい。
応力σ（ｔ）［Ｐａ］／パリソン長Ｌ［ｍｍ］は、ブロー成形機より押し出されたポリアミド樹脂組成物が自重方向と垂直な方向に与える応力（膨張力）を表す。
応力σ（ｔ）［Ｐａ］／パリソン長Ｌ［ｍｍ］が前記式を満たすことで、パリソン保持特性が良好であり、ブロー成形性が良好である。
【００６８】
ポリアミド樹脂組成物の第１の態様は、さらに第２の態様を満たすことも好ましい。すなわちポリアミド樹脂組成物の第１の態様は、さらに上記応力緩和測定方法で得られた応力σ（ｔ）［Ｐａ］を前記パリソン長測定方法で得られたパリソン長Ｌ［ｍｍ］で除した値が経過時間ｔ＝０．１［ｓ］の時に前記式（５）を満たすことが好ましい。
また、ポリアミド樹脂組成物の第１の態様は、さらに上記応力緩和測定方法で得られた応力σ（ｔ）［Ｐａ］を以下のパリソン長測定方法で得られたパリソン長Ｌ［ｍｍ］で除した値が経過時間ｔ＝０．１［ｓ］の時に前記式（５）を満たすことが好ましい。
パリソン長は以下の方法で測定した。
ブロー成形機ＤＡ−５０（株式会社プラコー製）を下記条件に設定し、圧力制御したアキュームヘッドよりアキュームヘッド内の前記ポリアミド樹脂組成物を全量体積押出した時点でのパリソンの長さをパリソン長Ｌ［ｍｍ］とし測定した。
シリンダー温度：２５０℃
ダイコア径：５０ｍｍ
ダイコア出口肉厚：２ｍｍ
なお、上記測定方法は、
アキューム排出容量：１０００ｃｃ
アキューム排出時間：１５秒以内
を満たすことが好ましい。
この方法でパリソン長を測定した場合であっても、前記σ（ｔ）／Ｌは、１５超過が好ましく、１７超過がより好ましい。
【００６９】
ポリアミド樹脂組成物の製造方法は特に制限されるものではなく、例えば次の方法を適用することができる。
ポリアミド樹脂（Ａ）と、耐衝撃材（Ｂ）と、その他任意成分との混合には、単軸、２軸の押出機、バンバリーミキサー、ニーダー、及びミキシングロールなど通常公知の溶融混練機が用いられる。例えば、２軸押出機を使用して、全ての原材料を配合後、溶融混練する方法、一部の原材料を配合後、溶融混練し、更に残りの原材料を配合し溶融混練する方法、あるいは一部の原材料を配合後、溶融混練中にサイドフィーダーを用いて残りの原材料を混合する方法など、いずれの方法を用いてもよい。
【００７０】
ポリアミド樹脂組成物は、成形性に優れる溶融粘度を有し、成形時に滞留した場合でも成形体の表面外観に優れることから、ブロー成形によるブロー成形品の製造に好適に用いることができる。さらには、押出成形による押出成形品の製造に好適に用いることができる。
【００７１】
ポリアミド樹脂からブロー成形によりブロー成形品を製造する方法については特に制限されず、公知の方法を利用することができる。一般的には、通常のブロー成形機を用いパリソンを形成した後、ブロー成形を実施すればよい。パリソン形成時の好ましい樹脂温度は、ポリアミド樹脂組成物の融点より１０℃から７０℃高い温度範囲で行うことが好ましい。
ポリアミド樹脂から押出成形により押出成形品を製造する方法については特に制限されず、公知の方法を利用することができる。
また、ポリエチレンなどのポリオレフィンや他の熱可塑性樹脂と共押出した後、ブロー成形を行い、多層構造体を得ることも可能である。その場合ポリアミド樹脂組成物層とポリオレフィンなどの他の熱可塑性樹脂層の間に接着層を設けることも可能である。多層構造体の場合、本発明のポリアミド樹脂組成物は外層、内層のいずれにも使用し得る。
ブロー成形によるブロー成形品及び押出成形による押出成形品としては、特に限定されないが、スポイラー、エアインテークダクト、インテークマニホールド、レゾネーター、燃料タンク、ガスタンク、燃料フィラーチューブ、燃料デリバリーパイプ、その他各種ホース・チューブ・タンク類などの自動車部品、電動工具ハウジング、パイプ類などの機械部品を始め、電気・電子部品、家庭・事務用品、建材関係部品、家具用部品など各種用途が好適に挙げられ、これらの中でも、本発明のポリアミド樹脂組成物の成形品はガスバリア性に優れることから、高圧ガス容器により好適に用いることができる。
【実施例】
【００７２】
以下、本発明を実施例及び比較例により更に詳細に説明するが、本発明はこれら実施例に限定されるものではない。なお、実施例および比較例において使用した樹脂及び成形品の物性評価方法を以下に示す。【００７３】
（ブロー成形性）
株式会社日本製鋼所製のブロー成形機ＪＢ１０５を用いてブロー成形性を確認した。測定条件は、シリンダー温度２５０℃、スクリュー回転数３０ｒｐｍ、１リットルボトル、ダイコア径５６ｍｍ、ダイコア出口肉厚２ｍｍ設定にてアキュームヘッドより樹脂を排出させた後、１分間滞留させ、以下の特性につき、以下の基準で評価した。
（１）パリソン保持特性
○：８００ｍｍのパリソン押出後から５秒経過時点の垂下がり量が５０ｍｍ未満
×：８００mmのパリソン押出後から５秒経過時点の垂下がり量が５０ｍｍ以上
（２）５秒後の垂下り量
パリソン押出後から５秒経過時点のアキュームヘッドからの樹脂の垂下りの長さを巻尺で計った。
（３）肉厚均一性
目視で判定し、以下の基準で評価した。
○：内表面に凹凸がなく均一である。
×：内表面に凹凸がある。
（４）内表面黄変
○：内外表面の色調に差異がない。
×：内外表面の色調に差異がある。【００７４】
（溶融粘度）
東洋精機製キャピログラフ１Ｄ  式Ｐ−Ｃを用いて、溶融粘度を測定した。測定温度は２５０℃でオリフィスは穴径２．０９５ｍｍ、長さ８ｍｍ（Ｌ／Ｄ＝１０）を使用して、せん断速度１２．１６ｓｅｃ−１、１２１．６ｓｅｃ−１、１２１６ｓｅｃ−１の時の溶融粘度を測定した。
○：せん断速度１２．１６ｓｅｃ−１の時の溶融粘度：９０００Ｐａ・ｓ以上
×：せん断速度１２．１６ｓｅｃ−１の時の溶融粘度：９０００Ｐａ・ｓ未満【００７５】
（低温特性）
ＩＳＯ規格ＴＹＰＥ−Ａ又はＴＹＰＥ−Ｂ試験片を射出成形にて作成して機械物性のデータ取得に使用した。
引張降伏応力及び引張降伏ひずみ及び引張破断ひずみについては、ＩＳＯ５２７−１，２に準じて、インストロン製引張試験機型式５５６７を使用して−６０℃で測定した。
シャルピー衝撃強さについては、ＩＳＯ１７９−１に準じて、安田精機製シャルピー衝撃試験機Ｎｏ．２５８−ＰＣを用いて、２３℃および−４０℃において、Ａノッチ入り厚み４ｍｍの試験片を用いてエッジワイズ衝撃試験を行った。（ｎ＝１０）
○：−６０℃における引張破断ひずみが２０％以上かつ−４０℃におけるシャルピー衝撃強さが２０ｋＪ／ｍ２超過
×：−６０℃における引張破断ひずみが２０％未満又は−４０℃におけるシャルピー衝撃強さ：２０ｋＪ／ｍ２以下【００７６】
（ガスバリアー性）
ＩＳＯ１５１０５−１に準じて、１５℃で厚さ１ｍｍの水素透過性を測定した。
○：水素透過係数が３×１０−１６ｍｏｌ・ｍ／（ｍ２・ｓ・Ｐａ）以下
△：水素透過係数が３×１０−１６ｍｏｌ・ｍ／（ｍ２・ｓ・Ｐａ）超過  かつ  １×１０−１５ｍｏｌ・ｍ／（ｍ２・ｓ・Ｐａ）以下  
×：水素透過係数が１×１０−１５ｍｏｌ・ｍ／（ｍ２・ｓ・Ｐａ）超過【００７７】
（融点Ｔｍ及び結晶化温度Ｔｃの測定）
Ｐｅｒｋｉｎ  Ｅｌｍｅｒ社製ＰＹＲＩＳ  Ｄｉａｍｏｎｄ  ＤＳＣ用いて窒素雰囲気下で、２０℃／分で昇温して測定した。
○：Ｔｍ−Ｔｃが４０℃超過
×：Ｔｍ−Ｔｃが４０℃以下
Ｔｍは融点、Ｔｃは結晶化温度を各々表し、Ｔｍ−Ｔｃが４０℃を超過すると成形加工が容易となる。【００７８】
（応力特性）
溶融粘弾性測定装置ＡＲＥＳ（ＴＡ  Ｉｎｓｔｒｕｍｅｎｔｓ社製）を使用し、
試料を測定セルに挟み、下記条件で試料を溶融させながらひずみを負荷し停止させた後、経過時間ｔ［ｓ］の応力σ（ｔ）［Ｐａ］を測定した。
測定セル：パラレルプレート（Φ２５ｍｍ）
パラレルプレート間距離：１．５ｍｍ
溶融温度条件：２５０℃
負荷ひずみ：１００％【００７９】
（パリソン長）
実施例１〜６、比較例１〜５は、以下の測定方法で測定した。
ブロー成形機ＪＢ１０５（株式会社日本製鋼所製）を下記条件に設定し、圧力制御したアキュームヘッドよりアキュームヘッド内の前記ポリアミド樹脂組成物を全量体積押出した時点でのパリソンの長さをパリソン長Ｌ［ｍｍ］とし測定した。
シリンダー温度：２５０℃
アキューム排出容量：１０００ｃｃ
アキューム排出時間：１５秒以内
ダイコア径：５６ｍｍ
ダイコア出口肉厚：２ｍｍ
実施例７〜９は、以下の測定方法で測定した。
ブロー成形機ＤＡ−５０（株式会社プラコー製）を下記条件に設定し、圧力制御したアキュームヘッドよりアキュームヘッド内の前記ポリアミド樹脂組成物を全量体積押出した時点でのパリソンの長さをパリソン長Ｌ［ｍｍ］とし測定した。
シリンダー温度：２５０℃
アキューム排出容量：１０００ｃｃ
アキューム排出時間：１５秒以内
ダイコア径：５０ｍｍ
ダイコア出口肉厚：２ｍｍ
実施例１〜６、比較例１〜５のパリソン長の測定方法及び実施例７〜９のパリソン長の測定方法について、成形機及びダイコア口径が異なるものの、比較評価可能な違いであり、ブロー成形性評価に適応できる。【００８０】
［実施例１〜９、比較例１〜５］
表１に記載した各成分をシリンダー径４４ｍｍ  Ｌ／Ｄ３５であるＴＥＸ４４ＨＣＴ二軸混練機でスクリュー回転１７０ｒｐｍ、吐出量５０ｋｇ／ｈｒｓにて溶融混練し、目的とするポリアミド樹脂組成物ペレットを作製した。比較例５は、市販の樹脂ペレットをそのまま用いた。なお、表中の組成の数値は質量部であり、樹脂組成物全体を１００質量部とする。
得られたペレットを上記物性評価に使用した。得られた結果を表１に示す。【００８１】
表中の略号は、以下の通りである。
ＰＡ６：ポリアミド６、製品名「１０３０Ｂ」宇部興産株式会社製
ＰＡ６／６６／１２：ポリアミド６／６６／１２、製品名「６４３４Ｂ」宇部興産株式会社製
ＰＡ６／６６：ポリアミド６／６６、製品名「５０３４Ｂ」、宇部興産株式会社製
芳香族ＰＡ６Ｔ／６Ｉ：ポリアミド６Ｔ／６Ｉ、製品名「Ｇｒｉｖｏｒｙ  Ｇ２１」ＥＭＳ−ＣＨＥＭＩＥ（Ｊａｐａｎ）株式会社製
ＨＤＰＥ：高密度ポリエチレン、製品名「Ｈｉ−ｚｅｘ８２００Ｂ」プライムポリマー株式会社製【００８２】
ｍ−ＥＢＲ−１：無水マレイン酸変性エチレン−ブテン共重合体、製品名「ＭＨ５０２０」三井化学株式会社製
ｍ−ＥＢＲ−２：無水マレイン酸変性エチレン−ブテン共重合体、製品名「ＭＨ５０１０」三井化学株式会社製
ＥＢＲ：エチレン−ブテン共重合体、製品名「ＴＸ６１０」三井化学株式会社製
ＣｏＥＭＡ：エチレン−メタクリル酸共重合体を樹脂とし、Ｚｎを金属イオンとするアイオノマー、製品名「ハイミラン１７０６」三井・デュポンケミカル株式会社製【００８３】
添着油：非イオン界面活性剤、製品名「バル−７２２０」丸菱油化株式会社製
耐熱剤１：フェノール系酸化防止剤（Ｎ，Ｎ’−ヘキサメチレンビス（３，５−ジ−ｔ−ブチル−４−ヒドロキシ−ヒドロシンナムアミド）
耐熱剤２：リン系酸化防止剤（トリス（２，４−ジ−ｔ−ブチルフェニル）ホスファイト）
耐熱剤３：フェノール系酸化防止剤（３，９−ビス［２−〔３−（３−ｔｅｒｔ−ブチル−４−ヒドロキシ−５−メチルフェニル）プロピオニルオキシ〕−１，１−ジメチルエチル］−２，４，８，１０−テトラオキサスピロ［５．５］ウンデカン）
耐熱剤４：イオウ系酸化防止剤（ペンタエリスリチルテトラキス（３−ラウリルチオプロピオネート））【００８４】
【表１】
2019117072.tif 000014
上記の結果から、本発明のポリアミド樹脂組成物は、比較例２〜４から、耐衝撃材（Ｂ）の量が、本願発明の範囲より多いと、成形加工性、ガスバリア性が悪く、比較例１から、式（１）を満たさない、式（３）から導かれる初期応力σ０が式（４）を満たさない、かつ式（５）を満たさないと成形加工性、溶融粘度及び低温物性が悪いことがわかる。高密度ポリエチレンを用いた比較例５では、低温物性及びガスバリア性が悪いことがわかる。
【国際調査報告】
2019117072.tif 000020
2019117072.tif 000021
2019117072.tif 000022
2019117072.tif 000023